СПОСОБ ИЗГОТОВЛЕНИЯ ВЯЗКОЭЛАСТИЧНЫХ ПЕНОМАТЕРИАЛОВ

1. Способ изготовления блочного вязкоэластичного упругого пенополиуретана, причем способ включает в себя взаимодействие полиизоцианата и полиола при коэффициенте 60-95 и применение вспенивающего агента, в котором полиол представляет собой полиольную композицию, содержащую
b1) полиоксиэтилен-полиоксипропилен полиол, обладающий средней номинальной гидроксифункциональностью, равной 2-4, и средней эквивалентной массой, равной 1000-3000, в котором оксиэтилен (ЕО) присутствует как ЕО с концевыми группами и/или статистический ЕО, причем общее содержание ЕО составляет 50-90 мас.%;
b2) полиоксиэтилен-полиоксипропилен полиол, обладающий средней номинальной гидроксифункциональностью, равной 2-4, и средней эквивалентной массой, равной 1000-3000, в котором ЕO присутствует как статистический ЕО и/или ЕО с концевыми группами, причем общее содержание ЕО составляет между 5 и 25 мас.%; и
b3) касторовое масло; и необязательно
b4) полиоксипропилен полиол, обладающий средней номинальной гидроксифункциональностью, равной 3-6, и средней эквивалентной массой, равной 100-600; и необязательно
b5) полиоксиалкиленгликоль, обладающий средней молекулярной массой от 150 до 1200; причем количества этих соединений b1, b2, b3, b4 и b5 составляют (по отношению к суммарной массе b1, b2, b3, b4 и b5): b1: 10-40 мас.%, b2: 10-40 мас.%, b3: 5-50 мас.%, b4: 0-40 мас.%, b5: 0-30 мас.%.
3
2. Способ по п.1, в котором плотность пены составляет 30-100 кг/м.
3. Способ по пп.1 и 2, в котором полиизоцианат выбирают из дифенилметандиизоцианата (MDI), смесей MDI с его гомологами, обладающими изоцианатной функциональностью, равной 3 или более, и вариантов этих полиизоцианатов с концевыми изоцианатными группами, причем подобные варианты содержат группы уретана, уретонимина, карбодиимида, мочевины, изоцианурата, аллофаната и/или биурета; и их смесей.
4. Способ по пп.1 и 2, в котором вспенивающим агентом является вода.
5. Способ по пп.1 и 2, в котором количество касторового масла составляет 10-40 мас.%.
6. Способ по пп.1 и 2, в котором полиизоцианат выбирают из дифенилметандиизоцианата (MDI), смесей MDI с его гомологами, обладающими изоцианатной функциональностью, равной 3 или более, и вариантов этих полиизоцианатов с концевыми изоцианатными группами, причем подобные варианты содержат группы уретана, уретонимина, карбодиимида, мочевины, изоцианурата, аллофаната и/или биурета, и их смесей; в котором вспенивающим агентом является вода; и в котором количество касторового масла составляет 10-40 мас.%.
7. Вязкоэластичный пеноматериал, полученный по пп.1-6.
8. Полиольная композиция, содержащая
b1) полиоксиэтилен-полиоксипропилен полиол, обладающий средней номинальной гидроксифункциональностью, равной 2-4, и средней эквивалентной массой, равной 1000-3000, в котором оксиэтилен (ЕО) присутствует как ЕО с концевыми группами и/или статистический ЕО, причем общее содержание ЕО составляет 50-90 мас.%;
b2) полиоксиэтилен-полиоксипропилен полиол, обладающий средней номинальной гидроксифункциональностью, равной 2-4, и средней эквивалентной массой, равной 1000-3000, в котором ЕО присутствует как статистический ЕО и/или ЕО с концевыми группами, причем общее содержание ЕО составляет между 5 и 25 мас.%; и
b3) касторовое масло; и необязательно
b4) полиоксипропилен полиол, обладающий средней номинальной оксифункциональностью, равной 3-6, и средней эквивалентной массой, равной 100-600; и необязательно
b5) полиоксиалкиленгликоль, обладающий средней молекулярной массой от 150 до 1200; причем количества этих соединений b1, b2, b3, b4 и b5 составляют (по отношению к суммарной массе b1, b2, b3, b4 и b5): b1: 10-40 мас.%, b2: 10-40 мас.%, b3: 5-50 мас.%, b4: 0-40 мас.%, b5: 0-30 мас.%.
9. Полиольная композиция по п.8, в которой количество касторового масла составляет 10-40 мас.%.